(57)【特許請求の範囲】
【請求項１】
磁気共鳴イメージングおよび光音響イメージングに用いられるデュアルイメージング用プローブであって、酸化マンガン（ＩＩ）含有粒子の表面上に親水性被膜が形成されてなる複合粒子を含有し、前記酸化マンガン（ＩＩ）含有粒子の内部が酸化マンガン（ＩＩ）粒子とアルキル基の炭素数が２〜８である脂肪族ジオールとで構成され、前記親水性被膜がウロン酸からなる被膜であることを特徴とするデュアルイメージング用プローブ。
【請求項２】
複合粒子の粒子径が１０〜３００ｎｍである請求項１に記載のデュアルイメージング用プローブ。
【請求項３】
親水性被膜の厚さが５〜１５ｎｍである請求項１または２に記載のデュアルイメージング用プローブ。
【請求項４】
磁気共鳴イメージングおよび光音響イメージングに用いられるデュアルイメージング用プローブに用いられる複合粒子の製造方法であって、内部が酸化マンガン（ＩＩ）粒子とアルキル基の炭素数が２〜８である脂肪族ジオールとで構成された酸化マンガン（ＩＩ）含有粒子の表面上にウロン酸を被覆することによって被膜を形成させることを特徴とする複合粒子の製造方法。
【発明の詳細な説明】
【技術分野】
【０００１】
本発明は、デュアルイメージング用プローブに関する。さらに詳しくは、本発明は、磁気共鳴イメージングおよび光音響イメージングの両方を行なうのに好適なデュアルイメージング用プローブおよびそれに用いられる複合粒子の製造方法に関する。なお、本明細書において、「デュアルイメージング」とは、磁気共鳴イメージングおよび光音響イメージングの双方を行なうことを意味する。
本発明のデュアルイメージング用プローブは、生体内の水の緩和時間を短縮させる磁気共鳴イメージングプローブとして利用することができるとともに、光音響信号を発する光音響イメージングプローブとして利用することができる。したがって、本発明のデュアルイメージング用プローブを用いることにより、単一プローブによる２種類のイメージング技術を利用した画像形成が可能となることから、本発明のデュアルイメージング用プローブは、正確、迅速、かつ患者の負荷を軽減する画像診断に使用される多機能分子イメージングプローブとして期待されるものである。
【背景技術】
【０００２】
生体の内部組織や内部構造の情報を画像化する方法として、例えば、光音響イメージング、磁気共鳴イメージングなどが知られている。磁気共鳴イメージングは、核磁気共鳴を利用することにより、生体などの内部組織や内部構造を磁気共鳴画像として得る方法である。磁気共鳴イメージングに用いられるプローブとして、例えば、キレート型ガドリニウム、酸化鉄（非特許文献１参照）などが臨床に用いられているが、いずれのプローブも感度が低いため、磁気共鳴イメージングを行なう際に、大量に用いる必要があるという欠点がある。
【０００３】
さらに、磁気共鳴イメージングは、放射線を用いる必要がなく、かつ非侵襲的に実施することができ、しかも深部まで撮像可能であるが、プローブを用いない場合は、特に、感度が低く、解像度が低いという欠点を有する。
【０００４】
一方、光音響イメージングは、高い解像度で画像を得ることができる方法であり、光を生体に照射し、照射された光によって生体内部で発生した光音響信号の強度を測定し、得られた測定結果を処理して画像化する方法である（例えば、特許文献１および非特許文献２参照）。しかしながら、光音響イメージングは、一般的に、深部まで撮影することが困難であるという欠点を有する。
【０００５】
そこで、磁気共鳴イメージングおよび光音響イメージングの各欠点を補うために、磁気共鳴イメージングおよび光音響イメージングの双方によって生体などの内部組織や内部構造を画像化することが望まれている。また、単一プローブによる２種類のイメージング技術を用いた画像形成は、より正確、迅速、かつ患者の負荷を軽減する画像診断に対して有用であることから、水の緩和時間を短縮させるという磁気共鳴イメージングプローブとしての機能のみならず、光音響信号を発し、光音響イメージングプローブとして利用することができる多機能分子イメージングプローブの開発が望まれている。
【先行技術文献】
【特許文献】
【０００６】
【特許文献１】特開平６−２９６６１２号公報
【非特許文献】
【０００７】
【非特許文献１】ヘルマン（Ｈｅｒｍａｎｎ  Ｐ）ら、「ＭＲＩ造影剤としてのガドリニウム（ＩＩＩ）錯体：配位子の設計とそれらの錯体の特性（Ｇａｄｏｌｉｎｉｕｍ（ＩＩＩ）  ｃｏｍｐｌｅｘｅｓ  ａｓ  ＭＲＩ  ｃｏｎｔｒａｓｔ  ａｇｅｎｔｓ：  ｌｉｇａｎｄ  ｄｅｓｉｇｎ  ａｎｄ  ｐｒｏｐｅｒｔｉｅｓ  ｏｆ  ｔｈｅ  ｃｏｍｐｌｅｘｅｓ）」、ダルトン・トランスアクション（Ｄａｌｔｏｎ  Ｔｒａｎｓａｃｔｉｏｎｓ）、２００８年発行、第２３巻、ｐｐ．３０２７−３０４７
【非特許文献２】メンキナ（Ｍｉｅｎｋｉｎａ  ＭＰ）ら、「光音響造影剤としてのフェルカルボトラン（リゾビスト）の評価（Ｅｖａｌｕａｔｉｏｎ  ｖｏｎ  Ｆｅｒｕｃａｒｂｏｔｒａｎ  （Ｒｅｓｏｖｉｓｔ）  ａｌｓ  ｐｈｏｔｏａｋｕｓｔｉｓｃｈｅｓ  Ｋｏｎｔｒａｓｔｍｉｔｔｅｌ）」、ビオメディツィニッシェ・テクニック（Ｂｉｏｍｅｄｚｉｎｓｃｈｅ  Ｔｅｃｈｎｉｋ）、２００９年発行、第５４巻、ｐｐ．８３−８８
【発明の概要】
【発明が解決しようとする課題】
【０００８】
本発明は、前記従来技術に鑑みてなされたものであり、高い磁気共鳴緩和能を有するともに高い光音響信号発生能を有し、磁気共鳴イメージングおよび光音響イメージングの双方に用いることができるデュアルイメージング用プローブおよびそれに用いられる複合粒子の製造方法を提供することを課題とする。
【課題を解決するための手段】
【０００９】
本発明は、
（１）磁気共鳴イメージングおよび光音響イメージングに用いられるデュアルイメージング用プローブであって、酸化マンガン（ＩＩ）含有粒子の表面上に親水性被膜が形成されてなる複合粒子を含有し、前記酸化マンガン（ＩＩ）含有粒子の内部が酸化マンガン（ＩＩ）粒子とアルキル基の炭素数が２〜８である脂肪族ジオールとで構成され、前記親水性被膜がウロン酸からなる被膜であるデュアルイメージング用プローブ、
（２）複合粒子の粒子径が１０〜３００ｎｍである前記（１）に記載のデュアルイメージング用プローブ、
（３）親水性被膜の厚さが５〜１５ｎｍである前記（１）または（２）に記載のデュアルイメージング用プローブ、ならびに
（４）磁気共鳴イメージングおよび光音響イメージングに用いられるデュアルイメージング用プローブに用いられる複合粒子の製造方法であって、内部が酸化マンガン（ＩＩ）粒子とアルキル基の炭素数が２〜８である脂肪族ジオールとで構成された酸化マンガン（ＩＩ）含有粒子の表面上にウロン酸を被覆することによって被膜を形成させることを特徴とする複合粒子の製造方法
に関する。
【発明の効果】
【００１０】
本発明によれば、高い磁気共鳴緩和能を有するともに高い光音響信号発生能を有し、磁気共鳴イメージングおよび光音響イメージングの双方に用いることができるデュアルイメージング用プローブおよびそれに用いられる複合粒子の製造方法が提供される。
【図面の簡単な説明】
【００１１】
【図１】試験例１において、実施例１で得られた複合粒子の粉末Ｘ線回折を調べた結果を示す粉末Ｘ線回折図である。
【図２】試験例１において、比較例１で得られた複合粒子の粉末Ｘ線回折を調べた結果を粉末Ｘ線回折図である。
【図３】試験例２において、実施例１で得られた複合粒子の示差熱−熱重量分析を行なった結果を示すグラフである。
【図４】比較例１で得られた複合粒子の示差熱−熱重量分析を行なった結果を示すグラフである。
【図５】試験例３において、実施例１で得られた複合粒子の透過型電子顕微鏡写真の図面代用写真である。
【図６】（Ａ）は試験例４において、実施例１もしくは比較例１で得られた複合粒子または比較例２もしくは比較例３で用いられた造影剤の濃度が０．５ｍＭであるときのＴ１強調画像、（Ｂ）は試験例４において、実施例１もしくは比較例１で得られた複合粒子または比較例２もしくは比較例３で用いられた造影剤の濃度が０．２５ｍＭであるときのＴ１強調画像、（Ｃ）は試験例４において、実施例１もしくは比較例１で得られた複合粒子または比較例２もしくは比較例３で用いられた造影剤の濃度が０．１ｍＭであるときのＴ１強調画像、（Ｄ）は（Ａ）〜（Ｃ）のＴ１強調画像におけるサンプルの配置図を示す。
【図７】試験例５において、実施例１で得られた複合粒子にパルスレーザー光を照射した時のハイドロフォンで観測した電圧変化を示す図である。
【図８】試験例５において、比較例１で得られた複合粒子にパルスレーザー光を照射したときのハイドロフォンで観測した電圧変化を示す図である。
【図９】（Ａ）試験例６において、実施例１で得られた複合粒子の投与前のｄｄＹマウスの光音響画像の図面代用写真、（Ｂ）は試験例６において、実施例１で得られた複合粒子の投与後のｄｄＹマウスの光音響画像の図面代用写真である。
【発明を実施するための形態】
【００１２】
本発明のデュアルイメージング用プローブは、磁気共鳴イメージングおよび光音響イメージングに用いられるデュアルイメージング用プローブであって、酸化マンガン（ＩＩ）含有粒子の表面上に親水性被膜が形成されてなる複合粒子を含有することを特徴とする。
【００１３】
本発明のデュアルイメージング用プローブは、酸化マンガン（ＩＩ）含有粒子の表面上に親水性被膜が形成された複合粒子を含有する点に１つの大きな特徴を有する。そのため、本発明のデュアルイメージング用プローブは、電磁波により励起された水のプロトンがエネルギーを放出しながら元の状態に戻るまでの緩和時間を短くして、水素の原子核から放出される信号の強度を高めることができるとともに、パルスレーザー光などの光によって高い光音響信号を発することができる。したがって、本発明のデュアルイメージング用プローブは、高い磁気共鳴緩和能を発現し、しかも高い光音響信号発生能を発現することができることから、磁気共鳴イメージングおよび光音響イメージングの両方において、高いコントラストの画像を得ることができる。
【００１４】
前記複合粒子は、酸化マンガン（ＩＩ）含有粒子の表面上に両親媒性高分子化合物を被覆して親水性被膜を形成させることによって得ることができる。
【００１５】
酸化マンガン（ＩＩ）含有粒子の原料化合物としては、例えば、塩化マンガンなどが挙げられる。塩化マンガンは、水和物であってもよい。塩化マンガンの水和物としては、例えば、塩化マンガン四水和物などが挙げられる。
【００１６】
前記原料化合物は、多価アルコールに溶解させることによって用いることができる。多価アルコールとしては、例えば、エチレングリコール、ジエチレングリコール、トリエチレングリコール、ポリエチレングリコール、プロピレングリコール、ジプロピレングリコール、ポリプロピレングリコール、１，３−プロパンジオール、１，４−ブタンジオール、２，３−ブタンジオール、１，５−ペンタンジオール、１，６−ヘキサンジオール、ネオペンチルグリコール、２，２，４−トリメチル−１，３−ペンタンジオール、ポリテトラメチレングリコールなどの脂肪族ジオール、トリメチロールエタン、トリメチロールプロパン、ペンタエリスリトールなどの脂肪族多価アルコールなどが挙げられるが、本発明は、かかる例示のみに限定されるものではない。これらの多価アルコールは、それぞれ単独で用いてもよく、２種以上を併用してもよい。これらの多価アルコールのなかでは、脂肪族ジオールが好ましく、アルキル基の炭素数が２〜８である脂肪族ジオールがより好ましく、トリエチレングリコールがさらに好ましい。
【００１７】
前記原料化合物の量は、特に限定されないが、通常、多価アルコール１Ｌ(リットル)あたり、０．１〜５モル程度である。また、前記原料化合物を多価アルコールに溶解させる際の温度は、使用される多価アルコールの種類などによって異なるので一概には決定することができないことから、当該多価アルコールの種類などに応じて室温〜１００℃の温度範囲から適切な温度を設定することが好ましい。
【００１８】
前記原料化合物の多価アルコール溶液と金属水酸化物の多価アルコール溶液とを混合し、得られた混合溶液を加熱することにより、酸化マンガン（ＩＩ）を含有する茶白色溶液を生成させることができる。混合溶液を加熱する際の雰囲気は、特に限定されず、通常、大気であればよい。
【００１９】
金属水酸化物としては、例えば、水酸化ナトリウム、水酸化カリウムなどのアルカリ金属水酸化物、水酸化カルシウム、水酸化マグネシウムなどのアルカリ土類金属水酸化物などが挙げられるが、本発明は、かかる例示のみに限定されるものではない。これらの金属水酸化物は、それぞれ単独で用いてもよく、２種以上を併用してもよい。これらの金属水酸化物のなかでは、水酸化ナトリウムおよび水酸化カリウムが好ましく、水酸化ナトリウムがより好ましい。
【００２０】
金属水酸化物を溶解させる多価アルコールは、前記原料化合物の多価アルコール溶液に用いられる多価アルコールと同じである。前記金属水酸化物の量は、特に限定されないが、通常、多価アルコール１Ｌ(リットル)あたり、０．１〜１００ｇ程度である。また、前記金属水酸化物を多価アルコールに溶解させる際の温度は、使用される多価アルコールの種類などによって異なるので一概には決定することができないことから、当該多価アルコールの種類などに応じて室温〜１００℃の温度範囲から適切な温度を設定することが好ましい。
【００２１】
前記原料化合物の多価アルコール溶液と金属水酸化物の多価アルコール溶液とを混合するに際し、前記原料化合物１モルあたりの金属水酸化物の量は、酸化マンガン（ＩＩ）を効率よく生成させる観点から、０．９〜３モル程度であることが好ましい。
【００２２】
前記原料化合物の多価アルコール溶液と金属水酸化物の多価アルコール溶液との混合溶液の加熱温度は、特に限定されないが、酸化マンガン（ＩＩ）を効率よく生成させる観点から、９０〜２５０℃程度であることが好ましい。また、前記混合溶液の加熱時間は、特に限定されないが、通常、０．５〜８時間程度であることが好ましい。
【００２３】
つぎに、酸化マンガン（ＩＩ）含有粒子の表面上に親水性被膜を形成することにより、複合粒子を製造することができる。親水性被膜は、例えば、当該酸化マンガン（ＩＩ）含有粒子の表面上に、両親媒性高分子化合物を被覆することによって形成させることができる。
【００２４】
前記両親媒性高分子化合物において「両親媒性」とは、極性および非極性部分の双方の性質を有することを意味する。両親媒性高分子化合物の分子量は、当該両親媒性高分子化合物が架橋構造を有する場合、その分子量を特定することが困難なため、一概には決定することができない。
【００２５】
両親媒性高分子化合物としては、例えば、Ｄ−グルクロン酸、ガラクツロン酸、マンヌロン酸などのウロン酸、ヒアルロン酸、コンドロイチン硫酸、ヘパリンなどのグリコサミノグリカン、ゼラチン、アクリルアミド−アルキルスルホン酸共重合体、エチレンオキシド−プロピレンオキシド共重合体、ポリオキシエチレンソルビタンモノラウレートなどが挙げられるが、本発明は、かかる例示のみに限定されるものではない。これらの両親媒性高分子化合物のなかでは、酸化マンガン（ＩＩ）含有粒子の表面上に親水性被膜を効率よく形成させる観点から、ウロン酸が好ましく、Ｄ−グルクロン酸がより好ましい。
【００２６】
酸化マンガン（ＩＩ）含有粒子の表面上への親水性被膜の形成は、前記混合溶液と両親媒性高分子化合物とを混合し、得られた混合物を加熱すればよい。前記混合溶液と両親媒性高分子化合物とを混合するに際して、酸化マンガン１モルあたりの両親媒性高分子化合物の量は、例えば、両親媒性高分子化合物の種類によって異なるので一概には決定することができないが、当該両親媒性高分子化合物としてＤ−グルクロン酸を用いる場合には、被膜を効率よく形成させる観点から、好ましくは０．５モル以上、より好ましくは０．９モル以上であり、両親媒性高分子化合物のみによる凝集物の生成を防止する観点から、好ましくは５モル以下、より好ましくは３モル以下である。
【００２７】
前記混合溶液と両親媒性高分子化合物との混合物の加熱温度は、特に限定されないが、親水性被膜を効率よく形成させる観点から、室温〜２００℃程度であることが好ましい。また、前記混合物の加熱時間は、特に限定されないが、通常、３〜５０時間程度であることが好ましい。前記混合溶液と両親媒性高分子化合物との混合物を加熱することにより、茶白色溶液が得られる。
【００２８】
つぎに、茶白色溶液と水などの極性溶媒とを混合することによって複合粒子を生成させる。酸化マンガン（ＩＩ）含有粒子の生成は、例えば、前記茶白色溶液を極性溶媒中に滴下することによって行なうことができる。
【００２９】
極性溶媒としては、例えば、水、メタノール、エタノール、アセトンなどが挙げられるが、本発明は、かかる例示のみに限定されるものではない。これらの極性溶媒のなかでは、酸化マンガン（ＩＩ）含有粒子を効率よく生成させる観点から、水が好ましい。水としては、例えば、蒸留水、精製水、純水、超純水などが挙げられるが、本発明は、かかる例示のみに限定されるものではない。
【００３０】
つぎに、茶白色溶液と極性溶媒とを混合することによって得られた混合物から固体を濾別し、必要により、得られた固体を凍結乾燥法などによって乾燥させることにより、酸化マンガン（ＩＩ）含有粒子の表面上に両親媒性高分子化合物からなる親水性被膜が形成された複合粒子を得ることができる。
【００３１】
以上のようにして得られた複合粒子中の酸化マンガン（ＩＩ）含有粒子の表面上には、親水性被膜が形成されている。親水性被膜の厚さは、保護コロイド形成の観点から、好ましくは５〜１５ｎｍである。酸化マンガン（ＩＩ）含有粒子の粒子径は、通常、好ましくは２〜３０ｎｍである。また、複合粒子の粒子径は、ＥＰＲ効果（Ｅｎｈａｎｃｅｄ  Ｐｅｒｍｅａｔｉｏｎ  ａｎｄ  Ｒｅｔｅｎｔｉｏｎ  ｅｆｆｅｃｔ）による腫瘍集積性を発現させる観点から、好ましくは１０〜３００ｎｍである。
【００３２】
本発明のデュアルイメージング用プローブは、前記複合粒子を含有するので、高い磁気共鳴緩和能を発現し、しかも高い光音響信号発生能を発現することができる。本発明のデュアルイメージング用プローブは、前記複合粒子を含有するものであり、前記複合粒子のみで構成されていてもよく、必要により、添加剤などが含まれていてもよい。
【００３３】
本発明のデュアルイメージング用プローブは、水の緩和時間を短縮させるという磁気共鳴イメージングプローブとして利用することができるとともに、光音響信号を発する光音響イメージングプローブとして利用することができることから、単一プローブによる２種類のイメージング技術を用いた画像形成が可能となり、正確、迅速、かつ患者の負荷を軽減する画像診断に使用されることが期待される。
【実施例】
【００３４】
つぎに、実施例に基づいて本発明をさらに詳細に説明するが、本発明は、かかる実施例のみに限定されるものではない。
【００３５】
実施例１
塩化マンガン４水和物（ＭｎＣｌ２・４Ｈ２Ｏ）４９４ｍｇ（２．５０ｍｍｏｌ）をトリエチレングリコール７．５ｍＬ中に添加し、７０℃に加熱しながら３０分間撹拌することによって溶解させ、Ａ液を得た。また、水酸化ナトリウム２００ｍｇ（５．０ｍｍｏｌ）をトリエチレングリコール２．５ｍＬ中に添加し、９０℃に加熱しながら１時間撹拌することにより、Ｂ液を得た。つぎに、Ａ液とＢ液とを混合した。得られた混合溶液をさらに２００℃に加熱しながら６時間撹拌した。さらに、混合溶液にＤ−グルクロン酸４８５ｍｇ（２．５ｍｍｏｌ）を添加し、１４０℃に加熱しながら２４時間撹拌することにより、茶白色溶液を得た。
【００３６】
放冷後、前記茶白色溶液を超純水１２５ｍＬに撹拌しながら滴下した。得られた混合物を６４００×ｇで１５分間遠心分離させることによって茶白色固体を得た。つぎに、前記茶白色固体を超純水１２５ｍＬに添加し、撹拌することによって分散させた。得られた分散液を６４００×ｇで１５分間遠心分離させることによって茶白色固体を得た。前記茶白色固体を超純水２０ｍＬに再分散させ、０．８０μｍのシリンジフィルター（ミリポア社製）を用いてろ過することにより、複合粒子の水分散液を得た。
【００３７】
複合粒子の粒子径を、ゼータ電位・粒子径測定装置（マルバーン社製、商品名：Ｚｅｔａｓｉｚｅｒ  ｎａｎｏＺＳ）を用い、動的光散乱（ＤＬＳ）法にしたがって２５℃で測定したところ、複合粒子の粒子径は、１０５ｎｍであることがわかった。
【００３８】
また、複合粒子のゼータ電位を、ゼータ電位・粒子径測定装置（マルバーン社製、商品名：Ｚｅｔａｓｉｚｅｒ  ｎａｎｏＺＳ）を用い、電気泳動光散乱（ＥＬＳ）法にしたがって２５℃で測定したところ、複合粒子の表面電位は、−１９．０ｍＶであることがわかった。
【００３９】
比較例１
塩化マンガン４水和物（ＭｎＣｌ2・４Ｈ2Ｏ）２４．７ｍｇ（０．１２５ｍｍｏｌ）をジエチレングリコール６．２５ｍＬ中に添加し、１２０℃に加熱しながら１時間撹拌することによって溶解させ、Ａ液を得た。また、水酸化ナトリウム４９．７ｍｇ（１．２５ｍｍｏｌ）をジエチレングリコール０．５０ｍＬ中に添加し、１２０℃に加熱しながら１時間撹拌することにより、Ｂ液を得た。つぎに、Ａ液とＢ液とを混合した。得られた混合溶液をさらに１８０℃に加熱しながら２時間撹拌することにより、黒色溶液を得た。
【００４０】
放冷後、前記黒色溶液をエタノール２０ｍＬに撹拌しながら滴下した。得られた混合物を６４００×ｇで１５分間遠心分離させることによって黒色固体を得た。つぎに、前記黒色固体をエタノール２０ｍＬに添加し、超音波発生器を用いて分散させた。得られた分散液を６４００×ｇで１５分間遠心分離させることによって黒色固体を得た。前記黒色固体を超純水１０ｍＬに再分散させ、０．８０μｍのシリンジフィルター（ミリポア社製）を用いてろ過することにより、複合粒子の水分散液を得た。
【００４１】
複合粒子の粒子径を、ゼータ電位・粒子径測定装置（マルバーン社製、商品名：Ｚｅｔａｓｉｚｅｒ  ｎａｎｏＺＳ）を用い、動的光散乱（ＤＬＳ）法にしたがって２５℃で測定したところ、複合粒子の粒子径は、２０ｎｍであることがわかった。
【００４２】
また、複合粒子のゼータ電位を、ゼータ電位・粒子径測定装置（マルバーン社製、商品名：Ｚｅｔａｓｉｚｅｒ  ｎａｎｏＺＳ）を用い、電気泳動光散乱（ＥＬＳ）法にしたがって２５℃で測定したところ、複合粒子の表面電位は、−２４．０ｍＶであることがわかった。複合粒子は、超純水中では６２時間後も凝集せずに安定に分散していた。これは、複合粒子の表面が負電荷を帯びていることにより、複合粒子同士が互いに反発しているためであると考えられる。
【００４３】
さらに、Ａ液とＢ液との混合溶液を１８０℃で加熱する時間を２時間〜２４時間の範囲で変化させることにより、粒子径２０〜２５０ｎｍの複合粒子が得られたことから、複合粒子の粒子径を制御することができることが示唆される。
【００４４】
試験例１
実施例１で得られた複合粒子および比較例１で得られた複合粒子の粉末Ｘ線回折を調べた。なお、粉末Ｘ線回折は、複合粒子約５０ｍｇをサンプルホルダーに圧縮固定し、Ｘ線回折測定装置〔（株）リガク製、商品名：Ｕｌｔｉｍａ  ＩＶ〕を用い、電圧４０ｋＶ、電流４０ｍＡとし、発生したＣｕＫα線を炭素モノクロメーターで単色化し、１度／ｍｉｎの速度にて２θ＝３度〜７０度の範囲で測定した。試験例１において、実施例１で得られた複合粒子の粉末Ｘ線回折を調べた結果を図１、比較例１で得られた複合粒子の粉末Ｘ線回折を調べた結果を図２に示す。
【００４５】
図１に示された結果から、ＭｎＯの理論値のピークに一致するピークが見られることから、実施例１で得られた複合粒子中の酸化マンガン種は、ＭｎＯであることがわかる。また、図２に示された結果から、Ｍｎ3Ｏ4の理論値のピークに一致するピークが見られることから、比較例１で得られた複合粒子中の酸化マンガン種は、Ｍｎ3Ｏ4であることがわかる。
【００４６】
試験例２
実施例１で得られた複合粒子および比較例１で得られた複合粒子の示差熱−熱重量分析を行なった。なお、示差熱−熱重量分析は、示差熱−熱重量測定装置〔(株)リガク製、商品名：Ｔｈｅｒｍｏ  ｐｌｕｓ  ＥＶＯＩＩ  ＴＧ８１２０〕を用い、空気の体積流量を５０ｃｍ3／ｍｉｎとし、複合粒子約５ｍｇを１０℃／ｍｉｎの昇温速度で室温から１０００℃まで昇温することによって測定した。試験例２において、実施例１で得られた複合粒子の示差熱−熱重量分析を行なった結果を図３、比較例１で得られた複合粒子の示差熱−熱重量分析を行なった結果を図４に示す。
【００４７】
図３に示された結果から、実施例１で得られた複合粒子におけるマンガン酸化物および有機化合物それぞれの含有量は、３８．１質量％および５６．９質量％であることがわかる。これに対して、図４に示された結果から、比較例１で得られた複合粒子におけるマンガン酸化物および有機化合物それぞれの含有量は、８７．２質量％および１０．７質量％であることがわかる。
【００４８】
試験例３
実施例１で得られた複合粒子を、透過型電子顕微鏡〔(株)日本電子製、品番：ＪＥＭ−１４００〕を用いて、加速電圧１２０ｋＶ、倍率１５万倍にて撮像した。その結果を図５に示す。図５は、試験例３において、実施例１で得られた複合粒子の透過型電子顕微鏡写真である。
【００４９】
図５に示された結果から、実施例１で得られた複合粒子は、その内部が酸化マンガン（ＩＩ）粒子およびトリエチレングリコールで構成され、ナノメートル程度の粒子径を有する酸化マンガン（ＩＩ）粒子がトリエチレングリコールに分散しており（酸化マンガン（ＩＩ）含有粒子（粒子径２〜３０ｎｍ））、その表面が厚さ５〜１５ｎｍのグルクロン酸からなる親水性被膜で覆われ、粒子径が１００ｎｍ程度の球状の複合粒子であることがわかる。
【００５０】
試験例４
実施例１で得られた複合粒子、比較例１で得られた複合粒子、従来の臨床用ＭＲＩ造影剤〔マグネビスト（登録商標）〕（比較例２）または従来の臨床用ＭＲＩ造影剤〔ボースデル（登録商標）〕（比較例３）の濃度が０．１ｍＭ、０．２５ｍＭまたは０．５ｍＭとなるように調整した後、小動物用磁気共鳴測定装置〔ブルカー・バイオスピン（Ｂｒｕｋｅｒ  Ｂｉｏｓｐｉｎ）社製、商品名：７．０Ｔ／２０  ＵＳＲ  ｗｉｔｈ  ７２  ｍｍ  ｉ．ｄ．  Ｑｕａｄｒａｔｕｒｅ  ｒｅｓｏｎａｔｏｒ〕を用い、磁気共鳴（ＭＲ）を調べ、室温でＴ１強調画像を撮像し、実施例１で得られた複合粒子、比較例１で得られた複合粒子または従来の臨床用ＭＲＩ造影剤の存在下での水の縦緩和時間Ｔ１および横緩和時間Ｔ２を測定した。また、実施例１で得られた複合粒子、比較例１で得られた複合粒子、従来の臨床用ＭＲＩ造影剤〔マグネビスト（登録商標）〕（比較例２）または従来の臨床用ＭＲＩ造影剤〔ボースデル（登録商標）〕（比較例３）の代わりに、水を用いたことを除き、前記と同様の操作を行ない、磁気共鳴（ＭＲ）を調べ、室温でＴ１強調画像を撮像し、実施例１で得られた複合粒子、比較例１で得られた複合粒子または従来の臨床用ＭＲＩ造影剤の存在下での水の縦緩和時間Ｔ１および横緩和時間Ｔ２を測定した（比較例４）。ＭＲ測定条件は、Ｉｎｖｅｒｓｉｏｎ  Ｐｕｌｓｅを併用したＦＩＳＰ法により、ＦＯＶ６＊６ｃｍ、マトリックス２５６＊２５６、スライスの厚さ：２ｍｍ、ＮＥＸ２の条件で外部磁場強度７Ｔ、室温で測定する条件である。試験例４において、実施例１もしくは比較例１で得られた複合粒子または比較例２もしくは比較例３で用いられた造影剤の濃度が０．５ｍＭであるときのＴ１強調画像を図６（Ａ）、実施例１もしくは比較例１で得られた複合粒子または比較例２もしくは比較例３で用いられた造影剤の濃度が０．２５ｍＭであるときのＴ１強調画像を図６（Ｂ）、実施例１もしくは比較例１で得られた複合粒子または比較例２もしくは比較例３で用いられた造影剤の濃度が０．１ｍＭであるときのＴ１強調画像を図６（Ｃ）、（Ａ）〜（Ｃ）のＴ１強調画像における実施例１および２、比較例１〜４の各試料の配置図を図６（Ｄ）に示す。
【００５１】
図６に示された結果から、実施例１で得られた複合粒子が最も高いコントラストを示すことがわかる。したがって、この結果から、実施例１で得られた複合粒子は、高いＭＲＩ造影能を有することがわかる。
【００５２】
また、縦緩和時間Ｔ１および横緩和時間Ｔ２を用い、Ｔ１短縮能ｒ１値およびＴ２短縮能ｒ２値を算出した結果を表１に示す。
【００５３】
【表１】
0005924668.tif 000002
【００５４】
表１に示された結果から、実施例１で得られた複合粒子は、比較例１で得られた複合粒子および従来の臨床用ＭＲＩ造影剤（比較例２および３）と比べて、Ｔ１短縮能ｒ１値およびＴ２短縮能ｒ２値の両方が格段に高いことがわかる。したがって、実施例１で得られた複合粒子は、高いコントラスト能を有しており、より少量で必要な磁気共鳴イメージングを可能にすることが示唆される。
【００５５】
試験例５
実施例１で得られた複合粒子および比較例１で得られた複合粒子の光音響信号の測定を行なった。なお、光音響信号は、窒素色素レーザー〔（株）日本レーザー製、商品名：Ｎ2  Ｌａｓｅｒ  ＭＯＤＥＬ  １０１０，  Ｄｙｅ  Ｌａｓｅｒ  ＭＯＤＥＬ  １０１１、波長５３２ｎｍ、０．１ｍＪ、１０Ｈｚ、Dｔ＝４ｎｓ以下〕を用いて組み立てた装置を用い、パルスレーザー光照射時のハイドロフォンにおける電圧変化を測定した。試験例５において、実施例１で得られた複合粒子にパルスレーザー光を照射したときのハイドロフォンで観測した電圧変化を示す図を図７、比較例１で得られた複合粒子にパルスレーザー光を照射したときのハイドロフォンで観測した電圧変化を示す図を図８に示す。
【００５６】
図７に示された結果から、実施例１で得られた複合粒子の光音響信号が、最大４４．５ＶＭ-1の電圧変化として検出されることがわかる。これに対して、図８に示された結果から、比較例１で得られた複合粒子の光音響信号が、最大１１．０ＶＭ-1の電圧変化として検出されることがわかる。したがって、実施例１で得られた複合粒子は、光音響イメージングプローブとして使用可能であることが示唆される。
【００５７】
試験例６
実施例１で得られた複合粒子を、ｄｄＹマウス（雌８週令）に対して、マンガン濃度が０．０１７ｍｍｏｌ／ｋｇとなるように皮下投与した。小動物用光音響イメージング装置〔エンドラ（ＥＮＤＲＡ）社製、Ｎｅｘｕｓ１２８、対象領域のサイズ（ＲＯＩ  ｓｉｚｅ）２０×２０ｍｍ２、レーザー光波長７１０ｎｍ、レーザー光強度１．９ｍＪ／ｃｍ２）を用い、投与部位の光音響イメージングを行なった。試験例６において、実施例１で得られた複合粒子の投与前のｄｄＹマウスの光音響画像を図９（Ａ）、実施例１で得られた複合粒子の投与後のｄｄＹマウスの光音響画像を図９（Ｂ）に示す。
【００５８】
図９に示された結果から、実施例１で得られた複合粒子の投与部位に、血管内のヘモグロビンに基づく光音響シグナルと比べて明瞭な光音響コントラストが検出されることがわかる。したがって、実施例１で得られた複合粒子は、光音響イメージングプローブとして使用可能であることが示唆される。
【００５９】
試験例７
対数増殖期にあるマウス線維芽組織由来の細胞株Ｌ９２９を９６穴プレートのウェルに１０質量％ウシ胎児血清（ＦＢＳ）、１００Ｕ／ｍＬペニシリンおよび０．１ｍｇ／ｍＬストレプトマイシンを含むＤＭＥＭ／Ｆ１２培地〔ＤＭＥＭ／Ｆ１２の質量比:１／１〕（１００μＬ）とともに播種し（細胞密度:１×１０4個／ｃｍ2）、二酸化炭素濃度が５容量％であるインキュベーター内で２４時間培養した。つぎに、ウェル内の細胞をリン酸緩衝液生理食塩水(以下、ＰＢＳという)で１回洗浄した。
【００６０】
実施例１で得られた複合粒子を培地で種々の酸化マンガン濃度となるように希釈したサンプル（１００μＬ）をウェルに入れ、インキュベーター内で４８時間曝露させた。ＰＢＳで３回洗浄した後、ウェル内に培地（１００μＬ）および細胞数測定試薬ＳＦ〔ナカライテスク（株）製〕（１０μＬ）を入れてインキュベーター内で１．５時間静置して呈色を行なった後、紫外−可視分光光度計〔ベックマン・コールター（Ｂｅｃｋｍａｎ  Ｃｏｕｌｔｅｒ）社製〕を用いてウェル内の細胞含有溶液の波長４５０ｎｍでの吸光度を測定し、測定された吸光度に基づいて生細胞数を算出し、各試料について生細胞数を比較した。なお、使用したサンプルは、いずれも０．２２μｍのシリンジフィルターを通過させることにより、あらかじめ濾過滅菌を施しておいた。
【００６１】
つぎに、対照（コントロール）として、超純水を用い、対照における生細胞数に対する各試料における生細胞数の比を求め、実施例１で得られた複合粒子の細胞毒性を調べた。その結果、実施例１で得られた複合粒子は、酸化マンガン濃度０．０１ｍＭ以下で細胞毒性がないことがわかった。
【００６２】
実施例２
実施例１において、混合溶液を２００℃で加熱する加熱時間を適宜変更することを除き、実施例１と同様の操作を行なうことにより、実施例１で得られた複合粒子と同様の性質を有する粒子径１０〜３００ｎｍの複合粒子の水分散液が得られる。
【００６３】
以上の結果から、本発明の複合粒子は、細胞毒性が極めて低く、高い磁気共鳴緩和能を有しており、しかも高い光音響信号発生能を有することから、磁気共鳴イメージングおよび光音響イメージングの双方に用いうるデュアルイメージング用プローブとして使用することができると考えられる。
【産業上の利用可能性】
【００６４】
本発明のデュアルイメージング用プローブは、本発明のデュアルイメージング用プローブは、細胞毒性が低く、高い磁気共鳴緩和能を有しており、しかも高い光音響信号発生能を有することから、磁気共鳴イメージングおよび光音響イメージングの双方に用いうるデュアルイメージング用プローブとして利用することができる。本発明により、単一プローブによる２種類のイメージング技術を用いた画像形成が可能となり、正確、迅速、かつ患者の負荷を軽減する画像診断に使用される多機能分子イメージングプローブとして期待されるものである。
【図３】
0005924668.tif 000003
【図４】
0005924668.tif 000004
【図１】
0005924668.tif 000005
【図２】
0005924668.tif 000006
【図５】
0005924668.tif 000007
【図６】
0005924668.tif 000008
【図７】
0005924668.tif 000009
【図８】
0005924668.tif 000010
【図９】
0005924668.tif 000011